【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
シリカ、アルミナ、ポリアミド、ポリエチレン、カーボンブラックの何れか１種又は２種以上からなる分散剤を含有する有機溶媒中に、Ｚｎ合金粒子が顔料として分散されており、該Ｚｎ合金粒子は、質量％で、Ｍｇ：０．０１〜３０％を含有し、残部Ｚｎ及び不可避的不純物からなり、ガスアトマイズ法により作製した粒子を、互いに衝突させるか、または平板状の固体に垂直に衝突させて、形成される物理的破砕面および／または長さ０．０１μｍ以上のき裂、もしくは深さ０．０１μｍ以上のき裂を有し、平均粒径が０．０５〜２００μｍであることを特徴とする、長期保管性に優れた高耐食性防錆塗料用ペースト。
【請求項２】
前記分散剤の含有率が、前記ペースト中の有機溶媒に対し、質量％で、０．１〜１０％であることを特徴とする、請求項１に記載の長期保管性に優れた高耐食性防錆塗料用ペースト。
【請求項３】
前記Ｚｎ合金粒子の表面にＭｇ固溶相及びＺｎ−Ｍｇ金属間化合物を有することを特徴とする請求項１または２に記載の長期保管性に優れた高耐食性防錆塗料用ペースト。
【請求項４】
前記Ｚｎ−Ｍｇ金属間化合物が、ＭｇＺｎ2、Ｍｇ2Ｚｎ11、Ｍｇ2Ｚｎ3、ＭｇＺｎまたは、Ｍｇ7Ｚｎ3のうち、１種以上を含むことを特徴とする請求項３記載の長期保管性に優れた高耐食性防錆塗料用ペースト。
【請求項５】
前記Ｚｎ合金粒子が、非球状多面体で、面数が２面以上であることを特徴とする請求項１〜４の何れか１項に記載の長期保管性に優れた高耐食性防錆塗料用ペースト。ここで、一つの閉じた稜線で囲まれる平面または曲面を１つの面とする。
【請求項６】
前記Ｚｎ合金粒子が、更に、質量％で、Ａｌ：０．０１〜３０％、Ｓｉ：０．０１〜３％の１種または２種を含有することを特徴とする、請求項１〜５の何れか１項に記載の長期保管性に優れた高耐食性防錆塗料用ペースト。
【請求項７】
前記有機溶媒が、トルエンおよび／またはキシレンであることを特徴とする、請求項１〜６の何れか１項に記載の長期保管性に優れた高耐食性防錆塗料用ペースト。
【請求項８】
請求項１〜７の何れか１項に記載の長期保管性に優れた高耐食性防錆塗料用ペーストと無機系バインダーとから調合され、乾燥塗膜中のＺｎ合金粒子の含有率が、質量％で、３０％以上であることを特徴とする、高耐食性防錆塗料。
【請求項９】
請求項１〜７の何れか１項に記載の長期保管性に優れた高耐食性防錆塗料用ペーストと、Ｚｎ及び不可避的不純物からなるＺｎ金属粒子と無機系バインダーから調合された高耐食性防錆塗料であって、質量％で、（前記Ｚｎ合金粒子量）：（前記Ｚｎ金属粒子量）の比の値を１／ｘとしたとき、ｘが３００．０以下であって、乾燥塗膜中のＺｎ合金粒子およびＺｎ金属粒子の金属粒子混合物の含有率が、質量％で、３０％以上８５％以下であり、かつ、該金属粒子混合物中のＭｇ濃度が、質量％で、Ｍｇ：０．０１〜３０％であることを特徴とする高耐食性防錆塗料。
【請求項１０】
前記無機系バインダーに代えて、有機系バインダーで調合されることを特徴とする、請求項８または９に記載の高耐食性防錆塗料。
【請求項１１】
鋼材面に請求項８〜１０の何れか１項に記載の高耐食性防錆塗料が塗装された鋼材であって、塗装厚みが２〜７００μｍであり、該塗膜中に、前記Ｚｎ合金粒子、または前記Ｚｎ合金粒子及び前記Ｚｎ金属粒子が分散していることを特徴とする、高耐食性防錆塗装鋼材。
【請求項１２】
請求項１１に記載の高耐食性防錆塗装鋼材を一部または全部に有することを特徴とする、鋼構造物。
【手続補正２】
【補正対象書類名】明細書
【補正対象項目名】００１３
【補正方法】変更
【補正の内容】
【００１３】
本発明は以上の検討の結果もたらされたもので、その具体的な課題解決の手段は、以下のとおりである。
（１）シリカ、アルミナ、ポリアミド、ポリエチレン、カーボンブラックの何れか１種又は２種以上からなる分散剤を含有する有機溶媒中に、Ｚｎ合金粒子が顔料として分散されており、該Ｚｎ合金粒子は、質量％で、Ｍｇ：０．０１〜３０％を含有し、残部Ｚｎ及び不可避的不純物からなり、ガスアトマイズ法により作製した粒子を、互いに衝突させるか、または平板状の固体に垂直に衝突させて、形成される物理的破砕面および／または長さ０．０１μｍ以上のき裂、もしくは深さ０．０１μｍ以上のき裂を有し、平均粒径が０．０５〜２００μｍであることを特徴とする、長期保管性に優れた高耐食性防錆塗料用ペースト。
（２）前記分散剤の含有率が、前記ペースト中の有機溶媒に対し、質量％で、０．１〜１０％であることを特徴とする、前記（１）に記載の長期保管性に優れた高耐食性防錆塗料用ペースト。
（３）前記Ｚｎ合金粒子の表面にＭｇ固溶相及びＺｎ−Ｍｇ金属間化合物を有することを特徴とする前記（１）または（２）に記載の長期保管性に優れた高耐食性防錆塗料用ペースト。
（４）前記Ｚｎ−Ｍｇ金属間化合物が、ＭｇＺｎ2、Ｍｇ2Ｚｎ11、Ｍｇ2Ｚｎ3、ＭｇＺｎまたは、Ｍｇ7Ｚｎ3のうち、１種以上を含むことを特徴とする前記（３）に記載の長期保管性に優れた高耐食性防錆塗料用ペースト。
（５）前記Ｚｎ合金粒子が、非球状多面体で、面数が２面以上であることを特徴とする前記（１）〜（４）の何れかに記載の長期保管性に優れた高耐食性防錆塗料用ペースト。ここで、一つの閉じた稜線で囲まれる平面または曲面を１つの面とする。
（６）前記Ｚｎ合金粒子が、更に、質量％で、Ａｌ：０．０１〜３０％、Ｓｉ：０．０１〜３％の１種または２種を含有することを特徴とする、前記（１）〜（５）の何れかに記載の長期保管性に優れた高耐食性防錆塗料用ペースト。
（７）前記有機溶媒が、トルエンおよび／またはキシレンであることを特徴とする、前記（１）〜（６）の何れかに記載の長期保管性に優れた高耐食性防錆塗料用ペースト。
（８）前記（１）〜（７）の何れかに記載の長期保管性に優れた高耐食性防錆塗料用ペーストと無機系バインダーとから調合され、乾燥塗膜中のＺｎ合金粒子の含有率が、質量％で、３０％以上であることを特徴とする、高耐食性防錆塗料。
（９）前記（１）〜（７）の何れかに記載の長期保管性に優れた高耐食性防錆塗料用ペーストと、Ｚｎ及び不可避的不純物からなるＺｎ金属粒子と無機系バインダーから調合された高耐食性防錆塗料であって、質量％で、（前記Ｚｎ合金粒子量）：（前記Ｚｎ金属粒子量）の比の値を１／ｘとしたとき、ｘが３００．０以下であって、乾燥塗膜中のＺｎ合金粒子およびＺｎ金属粒子の金属粒子混合物の含有率が、質量％で、３０％以上８５％以下であり、かつ、該金属粒子混合物中のＭｇ濃度が、質量％で、Ｍｇ：０．０１〜３０％であることを特徴とする高耐食性防錆塗料。
（１０）前記無機系バインダーに代えて、有機系バインダーで調合されることを特徴とする、前記（８）または（９）に記載の高耐食性防錆塗料。
（１１）鋼材面に前記（８）〜（１０）の何れかに記載の高耐食性防錆塗料が塗装された鋼材であって、塗装厚みが２〜７００μｍであり、該塗膜中に、前記Ｚｎ合金粒子、または前記Ｚｎ合金粒子及び前記Ｚｎ金属粒子が分散していることを特徴とする、高耐食性防
錆塗装鋼材。
（１２）前記（１１）に記載の高耐食性防錆塗装鋼材を一部または全部に有することを特徴とする、鋼構造物。
【手続補正３】
【補正対象書類名】明細書
【補正対象項目名】００５３
【補正方法】変更
【補正の内容】
【００５３】
【表１−１】
2008133464.tif 000001
【手続補正４】
【補正対象書類名】明細書
【補正対象項目名】００５４
【補正方法】変更
【補正の内容】
【００５４】
【表２−１】
2008133464.tif 000002
【手続補正５】
【補正対象書類名】明細書
【補正対象項目名】００５６
【補正方法】変更
【補正の内容】
【００５６】
【表３−１】
2008133464.tif 000003
【手続補正６】
【補正対象書類名】明細書
【補正対象項目名】００５９
【補正方法】変更
【補正の内容】
【００５９】
【表３Ｃ−１】
2008133464.tif 000004
【表３Ｃ−２】
2008133464.tif 000005
【手続補正７】
【補正対象書類名】明細書
【補正対象項目名】００６１
【補正方法】変更
【補正の内容】
【００６１】
【表４−１】
2008133464.tif 000006
【手続補正８】
【補正対象書類名】明細書
【補正対象項目名】００６５
【補正方法】変更
【補正の内容】
【００６５】
【表４Ｄ−１】
2008133464.tif 000007
【表４Ｄ−２】
2008133464.tif 000008
【表４Ｄ−３】
2008133464.tif 000009